【手続補正書】
【提出日】平成18年5月12日(2006.5.12)
【手続補正１】
【補正対象書類名】明細書
【補正対象項目名】特許請求の範囲
【補正方法】変更
【補正の内容】
【特許請求の範囲】
【請求項１】  少なくとも１層のガラスを具え、および該ガラスの層に直接的に粘着した低い曇り価を有する熱可塑性ポリマー層を有する透明な積層体であって、
前記積層体は、積層体の構造結合性を維持しながら、前記ガラス層の破壊の後に繰り返し応力または長期応力に耐えることが可能であり、
前記積層体は、熱可塑性中間層と一緒に積層された２層のガラスを具え、
前記中間層は、前記ガラス層に直接的に接着され、そしてＡＳＴＭ  Ｄ  ５０２６−９５ａにより測定された０．３Ｈｚおよび２５℃で５０〜１，０００ＭＰａ（メガパスカル）の貯蔵ヤング率、ＡＳＴＭ  ６３８−８９により実施された引張り試験から２５℃で測定された少なくとも１５ＭＪ／ｍ3（立方メートル当たりメガジュール）の最小引裂きエネルギー、および圧縮剪断強さ試験により２５℃で測定された５〜４２ＭＰａのガラスへの接着力を有する
ことを特徴とする積層体。
【請求項２】  前記中間層はアイオノマー樹脂のシートであって、該アイオノマー樹脂は、約１４〜２４重量％の酸および約７６〜８６重量％のエチレンを含有し、および酸の約１０〜８０％が金属イオンで中和されたエチレンとメタクリル酸またはアクリル酸とのポリマーの水不溶性金属塩であるアイオノマー樹脂から本質的に成り、そして前記アイオノマーは約０．５〜５０のメルトインデックスを有することを特徴とする請求項１に記載の透明な積層体。
【請求項３】  前記アイオノマー樹脂は、約１８〜２０重量％の酸を含有し、および酸の約３０〜５０重量％がナトリウムイオンで中和されたエチレンとメタクリル酸またはアクリル酸とのポリマーから本質的に成る水不溶性ナトリウム塩から本質的に成り、そして前記アイオノマーは約０．５〜５．０のメルトインデックスを有することを特徴とする請求項２に記載の透明な積層体。
【請求項４】  前記中間層は、約１８〜２０重量％のメタクリル酸を含有し、および酸の約３５〜４０％がナトリウムイオンで中和されたエチレンとメタクリル酸とのポリマーの水不溶性ナトリウム塩のアイオノマー樹脂を含み、そして前記アイオノマーは約１〜３のメルトインデックスを有することを特徴とする請求項３に記載の積層体。
【請求項５】  前記アイオノマー樹脂は、約１４〜１７重量％の酸を含有し、および酸の約６０〜７０重量％がナトリウムイオンで中和されたエチレンとメタクリル酸またはアクリル酸とのポリマーから本質的に成る水不溶性ナトリウム塩から本質的に成り、そして前記アイオノマーは約０．５〜５のメルトインデックスを有することを特徴とする請求項２に記載の透明な積層体。
【請求項６】  前記アイオノマー樹脂は、約１４〜１７重量％の酸を含有し、および酸の約６０〜７０重量％がナトリウムイオンで中和されたエチレンとメタクリル酸とのポリマーから本質的に成る水不溶性塩のポリマーから成り、そして前記アイオノマーは約１〜３のメルトインデックスを有することを特徴とする請求項５に記載の透明な積層体。
【請求項７】  ガラスに直接的に粘着した熱可塑性中間層と一緒に積層された２層のガラスを具え、該中間層は、約１８〜２０重量％のメタクリル酸を含有し、および酸の約３５〜４０％がナトリウムイオンで中和されているエチレンとメタクリル酸とのポリマーの水不溶性ナトリウム塩のアイオノマー樹脂を含有し、そして前記アイオノマーは約１〜３のメルトインデックスを有し、およびアミンで処理されないことを特徴とする透明な積層体。
【請求項８】  中間層シートをガラスに接触させる工程、得られた構造体を脱気する工程、および前記シートとガラス板とを、それに熱および圧力をかけることによりシールする工程を具える請求項１に記載の積層体を形成する方法において、約１４〜２４重量％の酸および約７６〜８６重量％のエチレンを含有し、および酸の約１０〜８０％が金属イオンで中和されたエチレンとメタクリル酸またはアクリル酸とのポリマーの水不溶性金属塩から本質的に成るアイオノマー樹脂の中間層を具え、そして前記アイオノマーは約０．５〜５０のメルトインデックスを有することを特徴とする積層体を形成する方法。
【手続補正２】
【補正対象書類名】明細書
【補正対象項目名】００３２
【補正方法】変更
【補正の内容】
【００３２】
本発明の積層体の曇り価および透明度は、ＡＳＴＭ  Ｄ−１００３−６１により、Ｈａｚｅｇａｒｄ  ＸＬ２１１視程計、またはＨａｚｅｇａｒｄ  Ｐｌｕｓ視程計（ＢＹＫガードナー−米国）を使用することにより測定される。パーセント−曇り価は、総光透過のパーセントとしての拡散光透過である。建築および輸送用途に適当であるとみなされるために、積層体の中間層は、少なくとも９０の透明度および５％未満の曇り価を有することが一般的に要求される。
以下に、本発明の好ましい態様を示す。
１．  少なくとも１層のガラスを具え、および該ガラスの層に直接的に粘着した低い曇り価を有する熱可塑性ポリマー層を有する透明な積層体であって、前記積層体は、積層体の構造結合性を維持しながら、前記ガラス層の破壊の後に繰り返し応力または長期応力に耐えることが可能であることを特徴とする積層体。
２．  熱可塑性中間層と一緒に積層された２層のガラスを具え、前記中間層は、前記ガラス層に直接的に接着され、そしてＡＳＴＭ  Ｄ  ５０２６−９５ａにより測定された０．３Ｈｚおよび２５℃で５０〜１，０００ＭＰａ（メガパスカル）の貯蔵ヤング率、ＡＳＴＭ  ６３８−８９により実施された引張り試験から２５℃で測定された少なくとも１５ＭＪ／ｍ3（立方メートル当たりメガジュール）の最小引裂きエネルギー、および圧縮剪断強さ試験により２５℃で測定された５〜４２ＭＰａのガラスへの接着性を有することを特徴とする１．に記載の透明な積層体。
３．  前記中間層はアイオノマー樹脂のシートであって、該アイオノマー樹脂は、約１４〜２４重量％の酸および約７６〜８６重量％のエチレンを含有し、および酸の約１０〜８０％が金属イオンで中和されたエチレンとメタクリル酸またはアクリル酸とのポリマーの水不溶性金属塩であるアイオノマー樹脂から本質的に成り、そして前記アイオノマーは約０．５〜５０のメルトインデックスを有することを特徴とする２．に記載の透明な積層体。
４．  南フロリダビルディングコード第２３章、第２３１５項の風で生じた瓦礫用の衝撃試験；１９９４年付け第２３１４．５項の表２３−Ｆによる疲労荷重試験により測定されるハリケーン衝撃およびサイクル試験に合格することを特徴とする３．に記載の透明な積層体。
５．  前記アイオノマー樹脂は、約１８〜２０重量％の酸を含有し、および酸の約３０〜５０重量％がナトリウムイオンで中和されたエチレンとメタクリル酸またはアクリル酸とのポリマーから本質的に成る水不溶性ナトリウム塩から本質的に成り、そして前記アイオノマーは約０．５〜５．０のメルトインデックスを有することを特徴とする３．に記載の透明な積層体。
６．  前記中間層は、約１８〜２０重量％のメタクリル酸を含有し、および酸の約３５〜４０％がナトリウムイオンで中和されたエチレンとメタクリル酸とのポリマーの水不溶性ナトリウム塩のアイオノマー樹脂を含有し、そして前記アイオノマーは約１〜３のメルトインデックスを有することを特徴とする５．に記載の積層体。
７．  前記アイオノマー樹脂は、約１４〜１７重量％の酸を含有し、および酸の約６０〜７０重量％がナトリウムイオンで中和されたエチレンとメタクリル酸またはアクリル酸とのポリマーから本質的に成る水不溶性ナトリウム塩から本質的に成り、そして前記アイオノマーは約０．５〜５のメルトインデックスを有することを特徴とする３．に記載の透明な積層体。
８．  前記アイオノマー樹脂は、約１４〜１７重量％の酸を含有し、および酸の約６０〜７０重量％がナトリウムイオンで中和されたエチレンとメタクリル酸とのポリマーから本質的に成る水不溶性塩のポリマーから成り、そして前記アイオノマーは約１〜３のメルトインデックスを有することを特徴とする７．に記載の透明な積層体。
９．  約３〜３０ｍｍの厚さおよび約０．３８〜４．６ｍｍの中間層の厚さを有することを特徴とする２．に記載の積層体。
１０．  ガラスに直接的に粘着した熱可塑性中間層と一緒に積層された２層のガラスを具え、該中間層は、約１８〜２０重量％のメタクリル酸を含有し、および酸の約３５〜４０％がナトリウムイオンで中和されているエチレンとメタクリル酸とのポリマーの水不溶性ナトリウム塩のアイオノマー樹脂を含有し、そして前記アイオノマーは約１〜３のメルトインデックスを有し、およびアミンで処理されないことを特徴とする透明な積層体。
１１．  中間層シートをガラスに接触させる工程、得られた構造体を脱気する工程、および前記シートとガラス板とを、それに熱および圧力をかけることによりシールする工程を具える２．に記載の積層体を形成する方法において、約１４〜２４重量％の酸および約７６〜８６重量％のエチレンを含有し、および酸の約１０〜８０％が金属イオンで中和されたエチレンとメタクリル酸またはアクリル酸とのポリマーの水不溶性金属塩から本質的に成るアイオノマー樹脂の中間層を具え、そして前記アイオノマーは約０．５〜５０のメルトインデックスを有することを特徴とする積層体を形成する方法。
１２．  前記アイオノマー樹脂層に接着された熱可塑性ポリマーの第２の耐久性透明層または塗膜を具えることを特徴とする１．に記載の積層体。
１３．  約１８〜２０重量％の酸を含有し、および酸の約３０〜５０重量％がナトリウムイオンで中和された重合されたエチレンとメタクリル酸またはアクリル酸のナトリウム塩の水不溶性ポリマーから成り、そして前記アイオノマーは約０．５〜５．０のメルトインデックスを有することを特徴とするアイオノマー樹脂シート。
１４．  約１８〜２０重量％のメタクリル酸を含有し、および酸の約３５〜４０％がナトリウムイオンで中和されている重合されたエチレンとメタクリル酸の水不溶性ナトリウム塩から成り、そして前記アイオノマーは約１〜３のメルトインデックスを有することを特徴とする１３．に記載のアイオノマー樹脂シート。